【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
原紙の少なくとも片面に顔料と接着剤を主成分とする塗被層を１層以上設けてなる印刷用塗被紙であって、原紙は、細孔表面積が１５〜１５０ｍ２／ｇで、かつ、平均細孔直径が０．１５〜０．８０μｍである無定形シリカ粒子若しくは無定形シリケート粒子を、紙中填料率として１〜３０質量％含有し、塗被層の最表層は、沈降方式により測定した平均粒子径が０．８μｍ以下であるカオリンを含有する層であることを特徴とする印刷用塗被紙。
【請求項２】
前記原紙は、細孔表面積が１５〜１００ｍ２／ｇで、かつ、平均細孔直径が０．２０〜０．８０μｍである無定形シリカ粒子若しくは無定形シリケート粒子を、紙中填料率として２〜１５質量％含有し、塗被層の最表層は、沈降方式により測定した平均粒子径が０．８μｍ以下であるカオリンを含有する層であることを特徴とする請求項１記載の印刷用塗被紙。
【請求項３】
前記無定形シリカ粒子若しくは無定形シリケート粒子は、細孔容量が４．０ｍｌ／ｇ未満の粒子であることを特徴とする請求項１又は２に記載の印刷用塗被紙。
【請求項４】
前記無定形シリカ粒子若しくは無定形シリケート粒子の平均粒子径が４０μｍ以下であることを特徴とする請求項１〜３のいずれか１項に記載の印刷用塗被紙。
【請求項５】
前記塗被層の最表層は、沈降方式により測定した平均粒子径が１．０μｍ以下であるカオリンを、該最表層における全無機顔料中１０質量％以上、５０質量％未満含有する層であることを特徴とする請求項１〜４のいずれか１項に記載の印刷用塗被紙。
【手続補正２】
【補正対象書類名】明細書
【補正対象項目名】００１３
【補正方法】変更
【補正の内容】
【００１３】
（１）原紙の少なくとも片面に顔料と接着剤を主成分とする塗被層を１層以上設けてなる印刷用塗被紙であって、原紙は、細孔表面積が１５〜１５０ｍ２／ｇで、かつ、平均細孔直径が０．１５〜０．８０μｍである無定形シリカ粒子若しくは無定形シリケート粒子を、紙中填料率として１〜３０質量％含有し、塗被層の最表層は、沈降方式により測定した平均粒子径が０．８μｍ以下であるカオリンを含有する層であることを特徴とする印刷用塗被紙。
【手続補正３】
【補正対象書類名】明細書
【補正対象項目名】００１４
【補正方法】変更
【補正の内容】
【００１４】
（２）前記原紙は、細孔表面積が１５〜１００ｍ２／ｇで、かつ、平均細孔直径が０．２０〜０．８０μｍである無定形シリカ粒子若しくは無定形シリケート粒子を、紙中填料率として１〜３０質量％、好ましくは２．０〜１５質量％含有し、塗被層の最表層は、沈降方式により測定した平均粒子径が１．０μｍ以下、好ましくは０．８μｍ以下、より好ましくは０．５μｍ以下であるカオリンを含有する層であることを特徴とする（１）項記載の印刷用塗被紙。
【手続補正４】
【補正対象書類名】明細書
【補正対象項目名】００２８
【補正方法】変更
【補正の内容】
【００２８】
塗被紙の原紙に含有せしめる無定形シリカ粒子若しくは無定形シリケート粒子は、細孔表面積が１５〜２００ｍ２／ｇ、かつ細孔径が０．１０〜０．８μｍであるものであるが、細孔表面積が１５〜１５０ｍ２／ｇ、かつ細孔径が０．１５〜０．８μｍであることが好ましく、細孔表面積が１５〜１００ｍ２／ｇ、かつ細孔径が０．２０〜０．８μｍであることがより好ましく、細孔表面積が１５〜７５ｍ２／ｇ、かつ細孔径が０．２５〜０．８μｍであることがさらに好ましい。
ここで、無定形シリカ若しくは無定形シリケートとは、一般式ｘＭ２Ｏ・ｙＳｉＯ２、ｘＭＯ・ｙＳｉＯ２、ｘＭ２Ｏ３・ｙＳｉＯ２で表される化合物であって、ＭがＡｌ，Ｆｅ，Ｃａ，Ｍｇ，Ｎａ，Ｋ，Ｔｉ，Ｚｎのいずれかのものである（ｘ，ｙは任意の正の数値である。）。
【手続補正５】
【補正対象書類名】明細書
【補正対象項目名】００７０
【補正方法】変更
【補正の内容】
【００７０】
比較例８
下記の無定形シリカＤを使用し、白紙光沢度が６２％となるよう平滑化処理し、紙厚みが５０μｍとなるよう調整、抄紙した以外は実施例１と同様にして印刷用塗被紙を製造した。坪量は５３．０ｇ／ｍ２であった。
【手続補正６】
【補正対象書類名】明細書
【補正対象項目名】００７２
【補正方法】変更
【補正の内容】
【００７２】
比較例９
下記の無定形シリカＥを使用し、白紙光沢度が６２％となるよう平滑化処理し、紙厚みが５０μｍとなるよう調整、抄紙した以外は実施例１と同様にして印刷用塗被紙を製造した。坪量は５４．０ｇ／ｍ２であった。
【手続補正７】
【補正対象書類名】明細書
【補正対象項目名】００７４
【補正方法】変更
【補正の内容】
【００７４】
実施例４
下記の無定形シリカＦを使用し、白紙光沢度が６２％となるよう平滑化処理し、紙厚みが５０μｍとなるよう調整、抄紙した以外は実施例１と同様にして印刷用塗被紙を製造した。坪量は５１．０ｇ／ｍ２であった。
【手続補正８】
【補正対象書類名】明細書
【補正対象項目名】００７６
【補正方法】変更
【補正の内容】
【００７６】
実施例５
下記の塗被層用塗被液Ｂを使用し、白紙光沢度が６２％となるよう平滑化処理し、紙厚みが５０μｍとなるよう調整、抄紙した以外は実施例１と同様にして印刷用塗被紙を製造した。坪量は４９．５ｇ／ｍ２であった。
【手続補正９】
【補正対象書類名】明細書
【補正対象項目名】００７８
【補正方法】変更
【補正の内容】
【００７８】
実施例６
下記の塗被層用塗被液Ｃを使用し、白紙光沢度が６２％となるよう平滑化処理し、紙厚みが５０μmとなるよう調整、抄紙した以外は実施例１と同様にして印刷用塗被紙を製造
した。坪量は５０．５ｇ／ｍ２であった。
【手続補正１０】
【補正対象書類名】明細書
【補正対象項目名】００８０
【補正方法】変更
【補正の内容】
【００８０】
実施例７
下記の塗被層用塗被液Ｄを使用し、白紙光沢度が６２％となるよう平滑化処理し、紙厚みが５０μｍとなるよう調整、抄紙した以外は実施例１と同様にして印刷用塗被紙を製造した。坪量は５２．０ｇ／ｍ２であった。
【手続補正１１】
【補正対象書類名】明細書
【補正対象項目名】００８２
【補正方法】変更
【補正の内容】
【００８２】
実施例８
下記の塗被層用塗被液Ｅを使用し、白紙光沢度が６２％となるよう平滑化処理し、紙厚みが５０μｍとなるよう調整、抄紙した以外は実施例１と同様にして印刷用塗被紙を製造した。坪量は５４．５ｇ／ｍ２であった。
【手続補正１２】
【補正対象書類名】明細書
【補正対象項目名】００８４
【補正方法】変更
【補正の内容】
【００８４】
実施例９
サイズプレスコーターで、平均粒子径０．８μｍの重質炭酸カルシウム（商品名：ハイドロカーブ９０、備北粉化工業社製）１００部に対して、酸化澱粉（商品名：王子エースＢ、前出）２０部、スチレン−ブタジエン共重合体ラテックス（商品名：スマーテックスＰＡ２３２３、粒子径：８９ｎｍ、日本エイアンドエル社製）１０部（いずれも固形分換算）、及び消泡剤、染料などの助剤を添加して、最終的には固形分濃度が５０％の塗被液を両面での塗布量が４．０ｇ／ｍ２となるように塗布、乾燥し、さらに、前記塗被層の上に上記塗被層用塗被液Ａを片面当たりの乾燥質量が８ｇ／ｍ２となるようにブレードコーターを使用して両面塗被、乾燥を行なって、最表層の塗被層を設けた。次いで抄紙機に設置された平滑化処理機（ソフトニップカレンダー）で白紙光沢度が６２％になるよう平滑化処理し、紙厚み５０μｍとなるよう調整、抄紙した以外は実施例１と同様にして印刷用塗被紙を製造した。坪量は５１．０ｇ／ｍ２であった。
【手続補正１３】
【補正対象書類名】明細書
【補正対象項目名】００８５
【補正方法】変更
【補正の内容】
【００８５】
実施例１０
下記の無定形シリケートＫを使用し、白紙光沢度が６２％となるよう平滑化処理し、紙厚みが５０μｍとなるよう調整、抄紙した以外は実施例１と同様にして印刷用塗被紙を製造した。坪量は４９．５ｇ／ｍ２であった。
【手続補正１４】
【補正対象書類名】明細書
【補正対象項目名】０１０６
【補正方法】変更
【補正の内容】
【０１０６】
【表１】
2009035825.tif 000001